(57)【要約】      （修正有）【課題】黒皮鉄板に比べ、肉の焦げ付きを抑制しやすく、シーズニングにより密着性の高い被膜を形成することができ、保管時の油のべとつき感を低減可能な調理用焼き板を提供する。【解決手段】調理用焼き板１は、熱源の上に配置されて食材の加熱調理を行うために用いられる。調理用焼き板１は、鋳鉄または鋼からなる。調理用焼き板１は、第１の板面１１と、第１の板面１１とは反対側の第２の板面とを備える。第１の板面１１および第２の板面のうち少なくとも一方の板面全体には、切断跡１３０、切削跡、研削跡、および、研磨跡からなる群より選択される少なくとも一種より構成された表面凹凸１３を有する。【選択図】図１
0003231454.tif 000002
【実用新案登録請求の範囲】
【請求項１】
熱源の上に配置されて食材の加熱調理を行うために用いられる調理用焼き板であって、
鋳鉄または鋼からなり、
第１の板面と、上記第１の板面とは反対側の第２の板面とを備え、
上記第１の板面および上記第２の板面のうち少なくとも一方の板面全体に、
切断跡、切削跡、研削跡、および、研磨跡からなる群より選択される少なくとも一種より構成された表面凹凸を有する、
調理用焼き板。
【請求項２】
上記表面凹凸は、上記切断跡より構成されており、
上記切断跡は、鋸目跡からなる、請求項１に記載の調理用焼き板。
【請求項３】
上記鋸目跡は、互いに離間した複数の線状の突出部と、隣り合う上記突出部の間に形成された複数の溝部とを有する、請求項２に記載の調理用焼き板。
【請求項４】
各上記突出部は直線状であり、
各上記突出部の形成方向が徐々に変化する、請求項３に記載の調理用焼き板。
【請求項５】
各上記突出部は、直線状であり、
各上記突出部の一方端部側における上記突出部のピッチと、各上記突出部の他方端部側における上記突出部のピッチとが異なっている、請求項３または請求項４に記載の調理用焼き板。
【請求項６】
板外形が四角形状であり、
上記突出部は、対向する二辺の間を繋ぐ複数の第１突出部と、隣接する二辺の間を繋ぐ複数の第２突出部とを含む、請求項３から請求項５のいずれか１項に記載の調理用焼き板。
【請求項７】
上記突出部および上記溝部の表面に微細凹凸を有する、請求項３から請求項６のいずれか１項に記載の調理用焼き板。
【請求項８】
上記第１の板面および上記第２の板面に鋳肌面を有しておらず、板側面に鋳肌面を有する、請求項１から請求項７のいずれか１項に記載の調理用焼き板。
【請求項９】
板厚が２ｍｍ以上１５ｍｍ以下である、請求項１から請求項８のいずれか１項に記載の調理用焼き板。
【請求項１０】
上記調理用焼き板を持ち上げる取っ手の先端部を差し込むための部位であって、板厚方向に貫通する穴部と、
上記穴部と板側面とを接続しており、板厚方向に貫通する接続路とを有する、請求項１から請求項９のいずれか１項に記載の調理用焼き板。
【考案の詳細な説明】
【技術分野】
【０００１】
本考案は、調理用焼き板に関する。
【背景技術】
【０００２】
従来、ガスバーナー、ガスコンロ、バーベキューコンロ、焚火台等の熱源を利用して肉類、魚介類、野菜等の食材の加熱調理を行うために、金属製の板状体からなる調理用焼き板が用いられている。
【０００３】
この種の調理用焼き板としては、例えば、製造時に形成された黒皮を表面に有するＳＳ４００等からなる圧延鋼板を四角形に切り出して形成した焼き板（以下、単に「黒皮鉄板」という。）が広く知られている。調理用焼き板は、通常、少なくとも初回使用前に、食用油成分に由来する被膜を板面に加熱形成するシーズニングを行った後に使用される。
【０００４】
なお、特許文献１には、板状体ではないが、略中央に頂点を有する曲面と、曲面上の全面に形成された微細な凹凸からなる粗面とを有する鋳物製のバーベキュー用焼き板が開示されている。
【先行技術文献】
【特許文献】
【０００５】
【特許文献１】実公平２−０３２１９２号公報
【考案の概要】
【考案が解決しようとする課題】
【０００６】
しかしながら、黒皮鉄板は、圧延鋼板からなるので、板面が極めて平滑である。そのため、板面に肉がひっついて焦げ付きやすい。また、黒皮鉄板は、シーズニングにより密着性の高い被膜を形成することが難しく、使用後のタワシによる水洗い時に焦げ等と一緒に被膜が剥離しやすい。そのため、被膜が剥離しないように弱い力で洗わなければならず、清掃性に劣る。また、黒皮鉄板は、錆びつきやすいため、保管時に錆び止め用の食用油を毎回うすく塗る必要がある。そのため、板面が平滑であることも相まって、油のべとつき感が残る。
【０００７】
本考案は、かかる課題に鑑みてなされたものであり、黒皮鉄板に比べ、肉の焦げ付きを抑制しやすく、シーズニングにより密着性の高い被膜を形成することができ、保管時の油のべとつき感を低減可能な調理用焼き板を提供しようとするものである。
【課題を解決するための手段】
【０００８】
本考案の一態様は、熱源の上に配置されて食材の加熱調理を行うために用いられる調理用焼き板であって、
鋳鉄または鋼からなり、
第１の板面と、上記第１の板面とは反対側の第２の板面とを備え、
上記第１の板面および上記第２の板面のうち少なくとも一方の板面全体に、
切断跡、切削跡、研削跡、および、研磨跡からなる群より選択される少なくとも一種より構成された表面凹凸を有する、
調理用焼き板にある。
【考案の効果】
【０００９】
上記調理用焼き板は、上記表面凹凸を有する板面上で肉を焼いた際に、上記表面凹凸により板面と肉との接触面積が少なくなる。そのため、上記調理用焼き板は、板面が平滑な黒皮鉄板に比べ、肉の焦げ付きを抑制することができる。また、上記調理用焼き板は、上記表面凹凸を有する板面上に、シーズニングにより食用油成分に由来する被膜を形成した際に、上記表面凹凸によるアンカー効果により密着性の高い被膜を形成することができる。そのため、上記調理用焼き板は、使用後のタワシによる水洗い時に被膜が剥離し難い。また、これにより、上記調理用焼き板は、一旦シーズニングした後は、保管時に錆び止め用の食用油を積極的に塗る必要がない。そのため、上記調理用鉄板は、板面に上記表面凹凸を有することによって使用者の手指と板面との接触面積が少なくなることも相まって、食用油成分に由来する被膜があっても、保管時における油のべとつき感を低減することができる。
【図面の簡単な説明】
【００１０】
【図１】図１は、実施形態１の調理用焼き板の正面の一例を示した説明図である。
【図２】図２は、実施形態１の調理用焼き板の背面の一例を示した説明図である。
【図３】図３は、実施形態１の調理用焼き板の左側面（図３（ａ））、右側面（図３（ｂ））、平面（図３（ｃ））、底面（図３（ｄ））の一例を示した説明図である。
【図４】図４は、実施形態１の調理用焼き板のＩＶ−ＩＶ線矢視断面の一部を拡大して模式的に示した説明図である。
【図５】図５は、実施形態１の調理用焼き板において、線状の突出部および線状の溝部を有する鋸目跡からなる切断跡より構成される表面凹凸の変形例（鋸目パターンの変形例）を示した説明図であり、図５（ａ）は、四角形の四辺のうち対向する二辺に略平行な直線状の突出部を有する場合、図５（ｂ）および図５（ｃ）は、円弧線状の突出部を有する場合を示したものである。
【図６】図６は、実施形態１の調理用焼き板における板外形の変形例を示した説明図であり、図６（ａ）は、板外形が円形状である場合、図６（ｂ）は、板外形が正方形状である場合、図６（ｃ）は、板外形が小円と大円とが連結したダルマ形状である場合を示したものである。
【図７】図７は、鋸目跡からなる切断跡より構成される表面凹凸を有する調理用焼き板の製造方法の一例を示した説明図であり、図７（ａ）は、鋳鉄または鋼からなる鋳物製のブロック体の一例を示したものであり、図７（ｂ）は、一方向に回転する帯鋸刃によりブロック体を薄く切断する際における帯鋸刃の経時的な位置を示したものである。
【図８】図８は、実施形態２の調理用焼き板が有する穴部および接続路の一例を模式的に示した説明図である。
【図９】図９は、実験例１にて作製した、試験体１−１の調理用焼き板の正面の写真（図９（ａ））、左側面の写真（図９（ｂ））、平面の写真（図９（ｃ））である。
【図１０】図１０は、実験例１にて作製した、試験体１−１の調理用焼き板の背面の写真（図１０（ａ））、試験体１−１の調理用焼き板の正面の写真（図９（ａ））におけるＥ−Ｅ線斜視Ｆ−Ｇ部分に対応する部分の部分拡大断面図（図１０（ｂ））である。
【図１１】図１１は、実験例１にて作製した、試験体１−１の調理用焼き板の正面の写真（図９（ａ））におけるＡ−Ａ’部分拡大図（図１１（ａ））、Ｂ−Ｂ’部分拡大図（図１１（ｂ））である。
【図１２】図１２は、実験例１にて作製した、試験体１−１の調理用焼き板の正面の写真（図９（ａ））におけるＣ−Ｃ’部分拡大図（図１２（ａ））、Ｄ−Ｄ’部分拡大図（図１２（ｂ））である。
【図１３】図１３は、実験例１において作製した鋳物製のブロック体の説明写真であり、図１３（ａ）はブロック体の鋳肌面の一部を示した写真、図１３（ｂ）は鋳肌面の顕微鏡写真（倍率１００倍）である。
【図１４】図１４は、実験例２における、試料２−１の調理用焼き板の板面に垂直な断面の組織観察について説明した図である。
【図１５】図１５は、実験例２における、試料２−１の調理用焼き板の鋳肌面からなる板側面の組織観察について説明した図である。
【図１６】図１６は、実験例３において作製した、異なる鋸目跡からなる切断跡より構成される表面凹凸を有する試験体３−１〜試験体３−３の調理用焼き板の外観写真である。
【図１７】図１７は、実験例４において作製した、試験体４−１Ｃの黒皮鉄板、試験体４−１の調理用焼き板、および、試験体４−２の調理用焼き板のシーズニング後の板面の状態と、焼肉テスト後にタワシを用いて水洗した後の板面の状態とを示した写真である。
【図１８】図１８は、実刑例５において、試験体４−１の調理用焼き板、試験体４−２の調理用焼き板、試験体４−１Ｃの黒皮鉄板、および、試験体５−１の調理用焼き板の板面を、顕微鏡観察した結果（倍率１００倍）を示した説明図である。
【考案を実施するための形態】
【００１１】
（実施形態１）
実施形態１の調理用焼き板について、図１〜図７を用いて説明する。図１〜図３に例示されるように、本実施形態の調理用焼き板１は、熱源（不図示）の上に配置されて食材（不図示）の加熱調理を行うために用いられる板状体である。熱源としては、例えば、ガスバーナー、ガスコンロ、バーベキューコンロ、焚火台等の火を用いる熱源や、ＩＨコンロ、電気コンロ等の電気を用いる熱源などを例示することができる。
【００１２】
調理用焼き板１は、第１の板面１１と、第１の板面１１とは反対側の第２の板面１２とを備える。調理用焼き板１は、第１の板面１１および第２の板面１２のうち少なくとも一方の板面全体にわたって表面凹凸１３を有している。本実施形態では、図１および図２に示されるように、第１の板面１１および第２の板面１２の両方が表面凹凸１３を有する例が示されている。
【００１３】
表面凹凸１３は、切断跡１３０、切削跡（不図示）、研削跡（不図示）、および、研磨跡（不図示）からなる群より選択される少なくとも一種、好ましくは、切断跡１３０、切削跡、研削跡、および、研磨跡からなる群より選択される一種より構成される。なお、この種の加工跡より構成される表面凹凸１３は、型面やロール面の凹凸が板面に転写されることによって形成される凹凸とは異なるものである。切断跡１３０としては、具体的には、鋸刃や切断砥石等による跡などを例示することができる。切削跡としては、具体的には、切削工具（バイト）による跡などを例示することができる。研削跡としては、具体的には、研削砥石による跡などを例示することができる。研磨跡としては、具体的には、研磨材による跡などを例示することができる。
【００１４】
調理用焼き板１において、第１の板面１１および第２の板面１２の両方が表面凹凸１３を有する場合、第１の板面１１が有する表面凹凸１３と、第２の板面１２が有する表面凹凸１３とは、同種の加工跡により構成されていてもよいし、互いに異なる加工跡により構成されていてもよい。図１および図２では、第１の板面１１および第２の板面１２の両方が、切断跡１３０より構成される表面凹凸１３を有している例が示されている。
【００１５】
なお、調理用焼き板１において、第１の板面１１および第２の板面１２の両方が表面凹凸１３を有する場合には、いずれの板面が調理面とされてもよい。また、第１の板面１１および第２の板面１２のいずれか一方が表面凹凸１３を有する場合には、表面凹凸１３を有する板面が調理面とされる。
【００１６】
調理用焼き板１は、鋳鉄または鋼から構成される。鋳鉄としては、ねずみ鋳鉄、ダクタイル鋳鉄などを例示することができる。調理用焼き板１は、好ましくは、鋳鉄、より好ましくは、ねずみ鋳鉄から構成されているとよい。この構成によれば、切断跡１３０、切削跡、研削跡、および、研磨跡からなる群より選択される少なくとも一種より構成された表面凹凸１３を有する板面に、鋳鉄に含まれる炭素が露出する。炭素は、シーズニングにより形成される食用油成分に由来する被膜とのなじみがよい。そのため、調理用焼き板１が鋳鉄からなる場合には、上記表面凹凸１３によるアンカー効果と相まって食用油成分に由来する被膜の密着性を向上させることができる。なお、調理用焼き板１が鋼からなる場合、鋼はほとんど単体の炭素を含まないため、上記表面凹凸１３を有する板面に炭素はほぼ露出しない。また、板状体を形成可能な鋳型に溶けた鋳鉄を流し込み、凝固、冷却することによってはじめから型通りに板状に形成された鋳物製の焼き板は、鋳鉄からできていても、鋳型内壁面に接していた板面に炭素をほとんど含まないチル層が形成される。そのため、このように製造された鋳物製の焼き板も、板面に炭素がほとんど露出しない。
【００１７】
調理用焼き板１が鋳鉄から構成されている場合には、シーズニングの繰り返しの実施や、初期シーズニングを行った後の繰り返しの調理（通常、食用油を引いてから調理が行われる）により、調理用焼き板１を早期に黒色化することができる。これは、表面凹凸１３を有する板面にシーズニングにより密着性の高い被膜が形成された後、その被膜が剥がれ難いことにより、シーズニングの繰り返しや繰り返しの調理による食用油の塗布によって安定して被膜が成長するためであると考えられる。したがって、調理用焼き板１が鋳鉄から構成されている場合には、使用後のタワシによる水洗いによって被膜が剥離しやすい黒皮鉄板に比べ、調理用焼き板１の使用によって板面をより黒々とさせる楽しみを比較的早期から享受することができる。また、調理用焼き板１が鋳鉄から構成されている場合には、黒皮鉄板に比べ、黒色ムラの少ない被膜を形成することができる。
【００１８】
上述した調理用焼き板１は、表面凹凸１３を有する板面上で肉を焼いた際に、表面凹凸１３により板面と肉との接触面積が少なくなる。そのため、調理用焼き板１は、板面が平滑な黒皮鉄板に比べ、肉の焦げ付きを抑制することができる。また、調理用焼き板１は、表面凹凸１３を有する板面上に、シーズニングにより食用油成分に由来する被膜を形成した際に、表面凹凸１３によるアンカー効果により密着性の高い被膜を形成することができる。そのため、調理用焼き板１は、使用後のタワシによる水洗い時に被膜が剥離し難い。また、これにより、調理用焼き板１は、一旦シーズニングした後は、保管時に錆び止め用の食用油を積極的に塗る必要がない。そのため、調理用焼き板１は、板面に表面凹凸１３を有することによって使用者の手指と板面との接触面積が少なくなることも相まって、食用油成分に由来する被膜があっても、保管時における油のべとつき感を低減することができる。また、調理用焼き板１は、一旦シーズニングした後は、使用後に水洗し、乾燥させ、食用油を塗らずに保管しても錆び難いので、メンテナンスの手間を少なくすることができる。
【００１９】
調理用焼き板１において、表面凹凸１３は、具体的には、図１から図６に示されるように、鋸目跡１３０ａからなる切断跡１３０より構成されていることが好ましい。なお、鋸目跡１３０ａは、鋸切断によって板面に形成される鋸の刃跡のことである。
【００２０】
上記構成によれば、例えば、断面四角形状等の所望の断面形状を有する鋳鉄または鋼からなるブロック体（ブロック状の鋳鉄鋳物またはブロック状の鋼鋳物等）を、鋸によって所定厚みの板状に薄切りすることにより、その板面に、鋸目跡１３０ａからなる切断跡１３０より構成された表面凹凸１３を形成することができる。これに対して、切削跡、研削跡、または、研磨跡等より構成される表面凹凸１３は、例えば、鋳型を用いてはじめから型通りに板状に形成された鋳物製の焼き板の鋳肌面を切削加工、研削加工、研磨加工するなどして形成することになる。そのため、上記構成によれば、表面凹凸１３が他の加工跡より構成される場合に比べ、調理用焼き板１の製造性に優れる。また、上記構成によれば、製造時に削り屑等の不要部分を減らすことができるので、材料の無駄も生じ難い。また、上記構成によれば、鋳鉄または鋼からなるブロック体を鋸にて任意の厚みの板状に薄切りすることにより、鋸目跡１３０ａからなる切断跡１３０より構成される表面凹凸１３を形成することができるので、調理用焼き板１の板厚を自由に設定することができる。そのため、上記構成によれば、板厚が規格化されている黒皮鉄板に比べ、板厚選択の自由度が高く、板厚のオーダーメイドにも対応可能な調理用焼き板１が得られる。また、上記構成によれば、鋸刃速度、鋸刃のピッチ、鋸刃のアサリ量、鋸刃の外形状（帯鋸刃、丸鋸刃等）等を変化させることにより、鋸目跡１３０ａの幅、鋸目跡１３０ａの凹凸度合い、鋸目跡１３０ａの縞模様状のパターン等を自由に調節することができる。そのため、上記構成によれば、鋸目跡１３０ａによる美観に優れた調理用焼き板１が得られる。また、鋸目跡１３０ａからなる切断跡１３０より構成された表面凹凸１３は、切削跡等より構成される表面凹凸１３に比べ、凹凸が細かくなり難い。そのため、上記構成によれば、焦げが生じた場合に焦げが凹部に入り込んでタワシで擦っても取りきれないといった現象を少なくすることができる。
【００２１】
調理用焼き板１において、鋸目跡１３０ａは、具体的には、図１から図６に示されるように、互いに離間した複数の線状の突出部１３０ｂと、隣り合う突出部１３０ｂの間に形成された複数の溝部１３０ｃとを有する構成とすることができる。つまり、鋸目跡１３０ａは、板面上にて線状の突出部１３０ｂと線状の溝部１３０ｃとが交互に配置された構成とすることができる。この構成によれば、表面凹凸１３が形成された板面のどの部分に肉等の食材をのせても、互いに離間した複数の線状の突出部１３０ｂによって食材が主に支持され、隣り合う突出部１３０ｂの間に形成された複数の溝部１３０ｃには、調理時に板面に引いた油や肉からの脂が主に保持される。そのため、この構成によれば、黒皮鉄板に比べ、肉の焦げ付きを抑制しやすくなる。また、上記構成によれば、調理時に板面に油を引く際には、線状の突出部１３０ｂおよび線状の溝部１３０ｃに沿って油を引くことができるので、油を引きやすい。また、上記構成によれば、使用後のタワシによる水洗い時に、線状の突出部１３０ｂおよび線状の溝部１３０ｃに沿ってタワシを進退させて汚れを落とすことができるので、清掃時の負荷が増大することもない。また、上記構成によれば、複数の突出部１３０ｂと複数の溝部１３０ｃとにより、板面全体に縞模様状を呈する表面凹凸１３を確実に形成することができるので、調理用焼き板１の美観付与を確実なものとすることができる。なお、隣り合う線状の突出部１３０ｂ同士は、一部接触している部分があってもよい。
【００２２】
調理用焼き板１において、各突出部１３０ｂは、図１、図２、図５（ａ）、図６等に例示されるように、直線状であってもよいし、図５（ｂ）、図５（ｃ）等に例示されるように、円弧線状などの曲線状であってもよい。同様に、各溝部１３０ｃは、図１、図２、図５（ａ）、図６等例示されるように、直線状であってもよいし、図５（ｂ）、図５（ｃ）等に例示されるように、円弧線状などの曲線状であってもよい。なお、図５およぶ図６は、突出部１３０ｂを簡略化して線で描いたものである。
【００２３】
線状の突出部１３０ｂおよび溝部１３０ｃは、例えば、帯鋸刃を用いて鋳鉄または鋼からなるブロック体を板状に薄切りすることにより形成することができる。また、円弧線状の突出部１３０ｂおよび溝部１３０ｃは、例えば、丸鋸刃を用いて鋳鉄または鋼からなるブロック体を板状に薄切りすることにより形成することができる。
【００２４】
各突出部１３０ｂが直線状である場合、図１、図２、図６に示されるように、各突出部１３０ｂの形成方向は、徐々に変化する構成とすることができる。つまり、表面凹凸１３を有する板面上にて各突出部１３０ｂの傾きが徐々に変化する構成とすることができる。また、各突出部１３０ｂの一方端部側における突出部１３０ｂのピッチと、各突出部１３０ｂの他方端部側における突出部１３０ｂのピッチとは、異なる構成とすることができる。つまり、各突出部１３０ｂの一方端部側における突出部１３０ｂのピッチは、各突出部１３０ｂの他方端部側における突出部１３０ｂのピッチよりも大きいまたは小さい構成とすることができる。なお、各突出部１３０ｂの一方端部側における突出部１３０ｂのピッチとは、各突出部１３０ｂの一方端部に位置する全ての突出部１３０ｂについて、互いに隣接する突出部１３０の幅方向中央部間の距離を測定して得たピッチ測定値の平均値である。同様に、各突出部１３０ｂの他方端部における突出部１３０ｂのピッチは、各突出部１３０ｂの他方端部に位置する全ての突出部１３０ｂについて、互いに隣接する突出部１３０の幅方向中央部間の距離を測定して得たピッチ測定値の平均値である。これらの構成によれば、図５（ａ）に例示されるように直線状を呈する各突出部１３０ｂが互いに平行である場合に比べ、複数の突出部１３０ｂと複数の溝部１３０ｃとによる縞模様に変化を与えることができ、調理用焼き板１の美観向上に寄与することができる。
【００２５】
調理用焼き板１の板外形は、特に限定されない。図１〜図３、図５、図６（ｂ）では、板外形が四角形状（長方形状、正方形状等）とされている例が示されている。なお、上記四角形状とは、角部が直角の四角形のみならず、四角形の角部が斜めに形成されたものや、四角形の角部が丸められたものなどを含む意味である。また、調理用焼き板１の板外形は、四角形状以外の多角形状などであってもよいし、図６（ａ）に例示されるように、円形状（楕円形状も含む）などであってもよいし、図６（ｃ）に例示されるように、小円と大円とが滑らかに連結したダルマ形状などであってもよい。また、調理用焼き板１の板外形は、複数の図形の組み合わせた形状であってもよいし、キャラクター、動物、植物（花、葉、野菜、果物等）の全体または一部の輪郭形状などであってもよい。このような板外形は、形状自由度の高い鋳造によって所望の断面形状を有する鋳物製のブロック体を作製し、当該ブロック体を切断することにより比較的簡単に形成することができる。そのため、調理用焼き板１は、圧延鋼板から切り出される黒皮鉄板に比べ、板外形の自由度が高い。なお、図５および図６では、調理用焼き板１の第１の板面１１側を示したが、第２の板面１２側も同様の表面凹凸１３等を有する構成とすることができる。
【００２６】
調理用焼き板１の板外形が四角形状である場合、突出部１３０ｂは、図１および図２に示されるように、対向する二辺の間を繋ぐ複数の第１突出部１３１ｂと、隣接する二辺の間を繋ぐ複数の第２突出部１３２ｂとを含む構成とすることができる。この構成によれば、四角形の四辺のうち対向する二辺と直線状を呈する各突出部１３０ｂとが互いに略平行である場合（図５（ａ）等）に比べ、複数の突出部１３０ｂと複数の溝部１３０ｃとによる縞模様に変化を与えることができ、調理用焼き板１の美観向上に寄与することができる。
【００２７】
調理用焼き板１は、図４に例示されるように、突出部１３０ｂおよび溝部１３０ｃの表面にさらに微細凹凸１３０ｄを有する構成とすることができる。この構成によれば、突出部１３０ｂおよび溝部１３０ｃによる凹凸だけではなく、微細凹凸１３０ｄによる凹凸も加わるため、表面凹凸１３の表面積が増加する。そのため、この構成によれば、表面凹凸１３によるアンカー効果が大きくなり、密着性の高い被膜形成を確実なものとすることができる。微細凹凸１３０ｄは、例えば、突出部１３０ｂの形成方向に形成された複数の筋などから構成することができる。
【００２８】
調理用焼き板１は、第１の板面１１および第２の板面１２に鋳肌面１４を有しておらず、板側面に鋳肌面１４を有する構成とすることができる。この構成によれば、鋳物製のブロック体を板状に薄切りすることにより調理用焼き板１を製造することができるので、鋳型を用いて１枚ずつ焼き板を鋳造する場合に比べ、生産性を向上させることができる。また、鋳型形成のための木型の作製も不要になるので、製造コストを低減することができる。また、この構成において、とりわけ、調理用焼き板１が鋳鉄からなる場合には、第１の板面１１および第２の板面１２において、鋳鉄に含まれる炭素の露出を確実なものとすることができる。そのため、この構成によれば、食用油成分に由来する被膜と炭素との親和性が高いことによる被膜の密着性向上を確実なものとすることができる。なお、調理用焼き板１は、板側面全体が鋳肌面１４から構成されていてもよいし、板側面の一部が鋳肌面１４から構成され、板側面の残部に鋳肌面１４がない構成とされていてもよい。なお、板側面の鋳肌面１４は、上述した鋳物製のブロック体の表面の鋳肌面に由来するものとすることができる。
【００２９】
調理用焼き板１の板厚は、軽量性と蓄熱性とのバランスなどを考慮して選択することができる。調理用焼き板１の板厚は、例えば、２ｍｍ以上１５ｍｍ以下、好ましくは、３ｍｍ以上１０ｍｍ以下、より好ましくは、３ｍｍ以上８ｍｍ以下、さらにより好ましくは、３ｍｍ以上７ｍｍ以下とすることができる。
【００３０】
鋸目跡１３０ａからなる切断跡１３０より構成される表面凹凸１３を有する調理用焼き板１は、例えば、次のようにして製造することができる。
【００３１】
図７（ａ）に示されるように、所望の断面形状を有する鋳鉄または鋼からなるブロック体４を準備する。図７（ａ）では、角部が丸みを帯びた断面四角形状を有する、直方体状の鋳物製のブロック体４が例示されている。次いで、図７（ｂ）に示されるように、一方向に回転する帯鋸刃（回転鋸刃）９１により切断を行う横型バンドソー９の基台９２上に、バイスやチェーン等の固定手段（不図示）により、ブロック体４を固定する。次いで、一方向に回転する帯鋸刃９１を矢印Ｙ方向に上から下に下ろし（上から下に送り）、ブロック体４を薄く切断する。図７（ｂ）では、直方体状のブロック体４の角部から切断を開始し、基台９２と接触する面側にて帯鋸刃９１が略水平となるように切断を終了する例が示されている。以上の方法により、所望厚みの板状体からなる調理用焼き板１を製造することができる。また、これを繰り返せば、一回の鋳造によって作製した一つのブロック体４から複数枚の調理用焼き板１を製造することができる。そのため、鋸目跡１３０ａからなる切断跡１３０より構成される表面凹凸１３を有する調理用焼き板１は、１枚ずつ鋳造される焼き板に比べ、製造過程における熱エネルギー消費量が少なくて済み、ＣＯ２排出量を減らす脱炭素社会・低炭素社会に貢献することができる。なお、鋳物製のブロック体４の表面は、鋳造時に鋳型内壁面に接して形成されているので、鋳肌面４０となっている。そのため、ブロック体４から調理用焼き板１を最初に切断する際には、ブロック体４における切断方向に垂直な方向の一方の端面側にある鋳肌面４０は、上記と同様にして切断しておく必要がある。また、例えば、Ａ５サイズの調理用焼き板１を２つに切断してＡ６サイズの調理用焼き板１を製造するなど、あるサイズの調理用焼き板１をブロック体４から薄切りして製造した後、その調理用焼き板１をさらに切断することによってより小さなサイズの調理用焼き板１を製造することもできる。この場合、調理用焼き板１は、板側面の一部が鋳肌面１４で構成され、板側面の残部が鋳肌面１４のない面で構成されることになる。
【００３２】
（実施形態２）
実施形態２の調理用焼き板１について、図８を用いて説明する。図８に例示されるように、本実施形態の調理用焼き板１は、さらに、穴部２と、接続路３とを有している。なお、図８では、図面作成の便宜上、第１の板面１１等の板面に形成された表面凹凸１３は省略されている。
【００３３】
従来、黒皮鉄板を持ち上げる取っ手として、一対の棒状部または板部を先端部に有する取っ手（不図示）が広く使用されている。穴部２は、調理用焼き板１を持ち上げる取っ手の先端部を差し込むための部位である。穴部２は、板厚方向に貫通している。接続路３は、穴部２と調理用焼き板１の板側面とを接続しており、板厚方向に貫通している。なお、穴部２および接続路３は、調理用焼き板１の板外周縁のいずれの位置に形成されていてもよい。本実施形態は、長方形状の板外形を有する調理用焼き板１における一方の短辺側における板外周縁中央部に、穴部２および接続路３を形成した例である。また、図８では、長穴形状の穴部２の例を示したが、穴部２の形状は、特に限定されない。また、接続路３の形状も、特に限定されない。
【００３４】
本実施形態の調理用焼き板１によれば、一般的に広く使用されている取っ手の先端部を穴部２に差し込むことにより、取っ手の先端部に調理用焼き板１を引っ掛けて持ち上げることが可能になる。さらに、本実施形態の調理用焼き板１は、接続路３を有しているので、例えば、発砲スチロール等の材料を用い、穴部２を形成するための部位を有するブロック体４と同じ形状の模型を作り、この模型を砂の中に埋設し、注湯して模型を消失させて湯と置き換える消失模型鋳造法により、穴部２を形成するための部位を有するブロック体４を容易に形成することができる。そして、このようなブロック体４を薄切りするだけで、穴部２を有する調理用焼き板１を製造することできる。そのため、本実施形態の調理用焼き板１によれば、黒皮鉄板で行われているようなレーザー加工、ドリル加工、切削加工などによる穴部２の後形成が不要になる。それ故、穴部２を有する調理用焼き板１の製造性に優れる。その他の構成および作用効果は、実施形態１と同様である。
【００３５】
＜実験例１＞
発砲スチロールによる消失模型を用いた消失模型鋳造法により、断面長方形状（約Ａ５サイズ）の鋳鉄（材質：ＦＣ２００）からなる鋳物製のブロック体を作製した。次いで、一方向に回転する帯鋸刃により切断を行う横型バンドソーを用いてブロック体を切断することにより、ブロック体から約５ｍｍの板厚を有する調理用焼き板を切り出した。これを試験体１−１の調理用焼き板とする。
【００３６】
図９から図１２に、試験体１−１の調理用焼き板の外観等を示す。なお、試験体１−１の調理用焼き板の右側面図は、左側面図とほぼ同一に表れるため省略する。同様に、試験体１−１の調理用焼き板の底面図は、平面図とほぼ同一に表れるため省略する。図９から図１２に示されるように、試験体１−１の調理用焼き板は、両板面が切断面であり、両板面全体に、鋸目跡からなる切断跡より構成された表面凹凸を有していることがわかる。また、鋸目跡は、互いに離間した複数の線状の突出部と、隣り合う突出部の間に形成された複数の溝部とを有していることがわかる。また、図９に示されるように、試験体１−１の調理用焼き板は、板側面に鋳肌面を有していることがわかる。この鋳肌面は、図１３（ａ）に例示されるように、ブロック体の表面の鋳肌面の一部である。なお、図１３（ｂ）は、鋳肌面の顕微鏡写真（倍率１００倍）であり、後述する図１８に示される鋸目跡からなる切断跡より構成された表面凹凸の顕微鏡写真（倍率１００倍）とは全く異なることがわかる。板側面にある鋳肌面は、必要に応じて、グラインダー等により全部または一部が除去されてもよい。
【００３７】
＜実験例２＞
実験例１で作製した鋳鉄鋳物製のブロック体から、実験例１と同様にして、試験体２−１の調理用焼き板を作製した。次いで、図１４に示されるように、調理用焼き板における短辺側の端部を板面に対して垂直に切断し、板面に垂直な断面の組織を倍率１００倍にて観察した。その結果、図１４に示されるように、両板面の表面に達する片状炭素が確認された。また、図１５に示されるように、調理用焼き板における板面の隅部を研磨して鋸目跡を除去し、鋳肌面からなる板側面近傍の組織を観察した。その結果、図１５に示されるように、組織が白くなり、鋳肌面の表面にまで達する片状炭素は実質的に見られなかった。つまり、鋳肌面の表層にチル層が確認された。
【００３８】
これらの結果から、はじめから型通りに板状に形成される鋳物製の焼き板は、板面がチル層によって覆われてしまうため、鋳鉄に含まれる炭素を板面に露出させ難いことがわかる。これに対し、上記調理用焼き板は、切断跡より構成された表面凹凸を有する板面に、鋳鉄に含まれる炭素を露出させることができる。なお、上記の結果によれば、板面が、切削跡、研削跡、または、研磨跡からなる表面凹凸を有する場合には、製造時における板面の切削、研削、または、研磨によってチル層が除去され、チル層より内部の鋳鉄が板面に露出する。そのため、これらの場合にも、鋳鉄に含まれる炭素を板面に露出させることが可能である。
【００３９】
＜実験例３＞
実験例１で作製した鋳鉄鋳物製のブロック体から板状体を薄切りする際のバンドソーの鋸刃の下降速度を変えた点以外は実験例１と同様にして、異なる鋸目跡からなる切断跡より構成される表面凹凸を有する試験体３−１〜試験体３−３の調理用焼き板を作製した。なお、本例では、試験体３−１の調理用焼き板の作製時における鋸刃の下降速度（鋸刃の送り速度、以下同様）＜試験体３−２の調理用焼き板の作製時における鋸刃の下降速度＜試験体３−３の調理用焼き板の作製時における鋸刃の下降速度とした。図１６に、各試験体の調理用焼き板の板面を並べて示す。なお、図１６では、左側から順に、試験体３−２の調理用焼き板、試験体３−３の調理用焼き板、試験体３−１の調理用焼き板が並べられている。
【００４０】
図１６に示されるように、例えば、鋸刃切断時の鋸刃の下降速度を変えることにより、板面に形成される鋸目跡の形状を変えることができることが確認された。
【００４１】
＜実験例４＞
実験例１で作製した鋳鉄鋳物製のブロック体から、実験例１と同様にして、試験体４−１の調理用焼き板（大きさ：約Ａ５サイズ、板厚５ｍｍ、材質：ＦＣ２００）を作製した。また、断面長方形状（約Ａ５サイズ）の鋼からなるブロック体を用いた点以外は実験例１と同様にして、試験体４−２の調理用焼き板（大きさ：約Ａ５サイズ、板厚５ｍｍ、材質：ＳＳ４００）を作製した。また、比較例として、試験体４−１Ｃの黒皮鉄板（大きさ：約Ａ５サイズ、板厚４．５ｍｍ、材質：ＳＳ４００）を準備した。
【００４２】
次いで、ガスバーナーを用い、各調理用焼き板および黒皮鉄板を、食用油を塗布することなく空焚き状態で１０分間加熱した後、５分間自然冷却させた。次いで、各調理用焼き板および黒皮鉄板の板面全体に、食用油としてのグレープシードオイルを塗布し、白煙があがらなくなるまで加熱することにより、食用油成分に由来する被膜を焼き付けた。その後、この操作を再度実施して同様に被膜を焼き付けた。
【００４３】
食用油を２回塗布する上記シーズニングの結果、表１および図１７に示されるように、試験体４−１Ｃの黒皮鉄板の板面は、まだらな黒色になり、均一な被膜の形成が難しかった。この黒皮鉄板と比較して、試験体４−１および試験体４−２の調理用鉄板の板面は、板面全体が比較的均一に黒色になった。また、両調理用鉄板同士を比較すると、鋳鉄からなる試験体４−１の調理用鉄板は、鋼からなる試験体４−２の調理用鉄板に比べ、少ない回数のシーズニングで黒色化できることが確認された。
【００４４】
次いで、シーズニング後の各調理用焼き板および黒皮鉄板の板面にグレープシードオイルを引き、牛肉を用いて焼肉を行った。なお、焼肉テストは同条件で行った。
【００４５】
上記焼肉テストの結果、表１に示されるように、試験体４−１Ｃの黒皮鉄板は、肉の焦げ付きが多く発生した。この黒皮鉄板と比較して、試験体４−１および試験体４−２の調理用鉄板は、肉の焦げ付きがあまり発生しなかった。この結果から、圧延によって平滑にされた板面に比べ、切断跡等より構成された表面凹凸を有する板面が、肉の焦げ付き抑制に有効であることが確認された。これは、上記表面凹凸により板面と肉との接触面積が少なくなるためであると考えられる。
【００４６】
次いで、上記焼肉後の板面を、プラスチック製のタワシを用いて水洗いし、汚れを除去した後、乾燥させた。
【００４７】
上記水洗の結果、表１および図１７に示されるように、試験体４−１Ｃの黒皮鉄板の板面は、焦げ付いた部分の被膜が剥げて黒皮表面が露出した。この黒皮鉄板と比較して、試験体４−２の調理用鉄板の板面は、肉を焼いた部分の黒色が少し薄くなる程度であった。また、試験体４−１の調理用鉄板の板面は、肉を焼いた部分がどこか分かるが、上記シーズニング後と比べてそれほど大きな色の変化は見られなかった。この結果から、試験体４−１および試料４−２の調理用鉄板は、黒皮鉄板に比べ、食用油成分に由来する被膜の密着性が高いことが確認された。これは、上記表面凹凸によるアンカー効果によるものと考えられる。また、両調理用鉄板同士を比較すると、鋳鉄からなる試験体４−１の調理用鉄板は、鋼からなる試験体４−２の調理用鉄板に比べ、タワシで擦っても黒色の退色が少なかった。これは、試験体４−１の調理用鉄板では、シーズニングによる被膜形成時に、板面に露出した炭素と被膜とのなじみがよいために被膜の密着性が高くなったためであると考えられる。なお、調理用焼き板は、通常、重曹で洗われるとは考え難いが、被膜の密着強度を確認するため、あえて重曹を溶かした水を含浸させたキッチンペーパーを、水洗後の板面に１５分つけてから再度水洗した。その結果、試験体４−１Ｃの黒皮鉄板は、板面の被膜の剥がれが広がった。これに対し、試験体４−１および試験体４−２の調理用鉄板は、特段大きな変化は見られなかった。この結果からも、黒皮鉄板の板面には、密着性の高い被膜を形成することが困難なことがわかる。なお、調理用鉄板の使用後、板面の黒色が薄くなった部分は、再度シーズニングを行うことにより、比較的容易かつ均一に黒色化することができた。
【００４８】
また、試験体４−１Ｃの黒皮鉄板は、タワシを用いた水洗によって被膜が剥がれてしまうため、錆び防止のため、錆び止め用の食用油を薄く塗布して保管する必要がある。黒皮鉄板の板面は圧延によって平滑なので、塗布した錆び止め用の食用油が板面全面に伸び広がり、手で持ったときの油のべとつき感が極めて大きい。また、塗布しただけの食用油は空気に触れて酸化し、不快な臭いの原因にもなる。このような黒皮鉄板と比較して、試験体４−１および試験体４−２の調理用鉄板は、タワシを用いた水洗によっても被膜が剥がれ難いため、保管時に錆び止め用の食用油を積極的に塗布する必要がない。そのため、試験体４−１および試験体４−２の調理用鉄板は、板面に上記表面凹凸を有することによって使用者の手指と板面との接触面積が少なくなることも相まって、食用油成分に由来する被膜があっても、保管時における油のべとつき感を低減することができる。
【表１】
0003231454.tif 000003
【００４９】
＜実験例５＞
鋳肌面を旋盤加工により削り取ることにより、板面に、バイト跡からなる切削跡より構成される表面凹凸を有する鋳鉄（ＦＣ２５０）製の試験体５−１の調理用焼き板を作製した。
【００５０】
試験体４−１の調理用鉄板、試験体４−２の調理用鉄板、試験体４−１Ｃの黒皮鉄板、および、試験体５−１の調理用焼き板の板面を、顕微鏡観察（倍率１００倍）した。その結果を、図１８に示す。
【００５１】
図１８に示されるように、試験体４−１Ｃの黒皮鉄板の板面は平滑な平坦面から構成されていることがわかる。これに対し、試験体４−１の調理用鉄板、試験体４−２の調理用鉄板、試験体５−１の調理用焼き板の板面は、線状の突出部と線状の溝部とが交互に並んだ縞模様状の表面凹凸を有しており、当該表面凹凸の表面には、さらに微細凹凸が形成されていることがわかる。また、鋳鉄からなる調理用焼き板は、表面凹凸の表面に炭素が存在してこともわかる。
【００５２】
本考案は、上記各実施形態、各実験例に限定されるものではなく、その要旨を逸脱しない範囲において種々の変更が可能である。また、各実施形態、各実験例に示される各構成は、それぞれ任意に組み合わせることができる。
【００５３】
例えば、上述した調理用焼き板において、第１の板面および第２の板面の両方が表面凹凸を有する場合、いずれか一方の板面を琺瑯にて覆うことができる。また、第１の板面および第２の板面のうちの一方だけが表面凹凸を有する場合、表面凹凸を有さない方の板面を琺瑯にて覆うことができる。
【符号の説明】
【００５４】
１  調理用焼き板
１１  第１の板面
１２  第２の板面
１３  表面凹凸
１３０  切断跡
【図１】
0003231454.tif 000004
【図２】
0003231454.tif 000005
【図３】
0003231454.tif 000006
【図４】
0003231454.tif 000007
【図５】
0003231454.tif 000008
【図６】
0003231454.tif 000009
【図７】
0003231454.tif 000010
【図８】
0003231454.tif 000011
【図９】
0003231454.tif 000012
【図１０】
0003231454.tif 000013
【図１１】
0003231454.tif 000014
【図１２】
0003231454.tif 000015
【図１３】
0003231454.tif 000016
【図１４】
0003231454.tif 000017
【図１５】
0003231454.tif 000018
【図１６】
0003231454.tif 000019
【図１７】
0003231454.tif 000020
【図１８】
0003231454.tif 000021